(57)【要約】本発明の目的は、７−［２−シクロプロピル−４−（４−フルオロフェニル）キノリン−３−イル］−３，５−ジヒドロキシ−６−ヘプテン酸エチルの光学異性体混合物を生産性良く光学分割して光学活性な前記化合物を製造する方法を提供することであり、セルローストリス（４−クロロフェニルカルバメート）を特定の割合で担体に担持してなる充填剤を使用し、特定の保持容量比となる条件でクロマト分取を行うことを特徴とする。【特許請求の範囲】
【請求項１】
７−［２−シクロプロピル−４−（４−フルオロフェニル）キノリン−３−イル］−３，５−ジヒドロキシ−６−ヘプテン酸エチルの光学異性体混合物を、セルローストリス（４−クロロフェニルカルバメート）を担体に、セルローストリス（４−クロロフェニルカルバメート）と担体との合計質量に対して少なくとも２３質量％の割合で担持させてなる液体クロマトグラフィー用充填剤を使用する擬似移動床式クロマトグラフィーにより、以下の式により算出される保持容量比ｋ１’および／またはｋ２’の値が少なくとも１となる条件で、分離することを特徴とする光学活性な（３Ｒ，５Ｓ，６Ｅ）−７−［２−シクロプロピル−４−（４−フルオロフェニル）キノリン−３−イル］−３，５−ジヒドロキシ−６−ヘプテン酸エチルの製造方法。
ｋ１’＝（ｖ１−ｖ０）／ｖ０
ｋ２’＝（ｖ２−ｖ０）／ｖ０
（ただし、ｖ１およびｖ２は各光学異性体の溶質成分の保持容量を表し、ｖ０はデッドボリュームを表す。）
【請求項２】
セルローストリス（４−クロロフェニルカルバメート）は、そのセルロースの数平均重合度が少なくとも５である前記請求項１に記載の光学活性な（３Ｒ，５Ｓ，６Ｅ）−７−［２−シクロプロピル−４−（４−フルオロフェニル）キノリン−３−イル］−３，５−ジヒドロキシ−６−ヘプテン酸エチルの製造方法。
【請求項３】
セルローストリス（４−クロロフェニルカルバメート）は、その４−クロロフェニルカルバメートの導入率が１０〜１００％である前記請求項１に記載の光学活性な（３Ｒ，５Ｓ，６Ｅ）−７−［２−シクロプロピル−４−（４−フルオロフェニル）キノリン−３−イル］−３，５−ジヒドロキシ−６−ヘプテン酸エチルの製造方法。
【請求項４】
担体が、多孔質無機担体である前記請求項１に記載の光学活性な（３Ｒ，５Ｓ，６Ｅ）−７−［２−シクロプロピル−４−（４−フルオロフェニル）キノリン−３−イル］−３，５−ジヒドロキシ−６−ヘプテン酸エチルの製造方法。
【請求項５】
担体が、シリカゲルである前記請求項１に記載の光学活性な（３Ｒ，５Ｓ，６Ｅ）−７−［２−シクロプロピル−４−（４−フルオロフェニル）キノリン−３−イル］−３，５−ジヒドロキシ−６−ヘプテン酸エチルの製造方法。
【発明の詳細な説明】
技術分野
本発明は光学活性な（３Ｒ，５Ｓ，６Ｅ）−７−［２−シクロプロピル−４−（４−フルオロフェニル）キノリン−３−イル］−３，５−ジヒドロキシ−６−ヘプテン酸エチルの製造方法に関する。本発明は、特に高脂血症や動脈硬化症等の予防、治療に有効な、ビス｛（３Ｒ，５Ｓ，６Ｅ）−７−［２−シクロプロピル−４−（４−フルオロフェニル）キノリン−３−イル］−３，５−ジヒドロキシ−６−ヘプテン酸｝一カルシウムの中間体である、光学活性な（３Ｒ，５Ｓ，６Ｅ）−７−［２−シクロプロピル−４−（４−フルオロフェニル）キノリン−３−イル］−３，５−ジヒドロキシ−６−ヘプテン酸エチルを生産性良く製造することのできる光学活性な（３Ｒ，５Ｓ，６Ｅ）−７−［２−シクロプロピル−４−（４−フルオロフェニル）キノリン−３−イル］−３，５−ジヒドロキシ−６−ヘプテン酸エチルの製造方法に関する。
背景技術
よく知られているように、化学的には同じ化合物であっても、その光学活性体は、通常、生体に対する作用を異にする。したがって、医薬、製薬、生化学関連産業などの分野においては、単位当たりの薬効向上や副作用による薬害の防止を目的として光学的に純粋な化合物を調製することが極めて重要な課題になってきている。
光学活性なスタチン系化合物は高脂血症および動脈硬化症等の予防および治療に非常に有効であり、例えばＷＯ９５／２３１２５号公報には光学活性なスタチン系化合物を工業的に得る方法が開示されている。
しかし、従来用いられていた光学分割用充填剤の担持量は１０〜２０質量％であったために生産性が低く、より一層分取生産性の優れた光学活性なスタチン系化合物製造方法が強く望まれていた。
本発明は上記事情に基づいてなされたものである。すなわち本発明の目的は、光学活性なスタチン系化合物、特に光学活性な（３Ｒ，５Ｓ，６Ｅ）−７−［２−シクロプロピル−４−（４−フルオロフェニル）キノリン−３−イル］−３，５−ジヒドロキシ−６−ヘプテン酸エチルを、より一層おおきな分取生産性をもって、製造することのできる方法を提供することにある。
発明の開示
前記課題を解決するための本発明の手段は、７−［２−シクロプロピル−４−（４−フルオロフェニル）キノリン−３−イル］−３，５−ジヒドロキシ−６−ヘプテン酸エチルの光学異性体混合物を、セルローストリス（４−クロロフェニルカルバメート）を担体に、セルローストリス（４−クロロフェニルカルバメート）と担体との合計質量に対して少なくとも２３質量％の割合で担持させてなる液体クロマトグラフィー用充填剤を使用する擬似移動床式クロマトグラフィーにより、以下の式により算出される保持容量比ｋ１’および／またはｋ２’の値が少なくとも１となる条件で、分離することを特徴とする光学活性な（３Ｒ，５Ｓ，６Ｅ）−７−［２−シクロプロピル−４−（４−フルオロフェニル）キノリン−３−イル］−３，５−ジヒドロキシ−６−ヘプテン酸エチルの製造方法である。
ｋ１’＝（ｖ１−ｖ０）／ｖ０
ｋ２’＝（ｖ２−ｖ０）／ｖ０
（ただし、ｖ１およびｖ２は各光学異性体の溶質成分の保持容量を表し、ｖ０はデッドボリュームを表す。）
発明を実施するための最良の形態
以下、本発明における実施の形態について詳細に説明する。
本発明の方法においては液体クロマトグラフィー用充填剤として、担体にセルローストリス（４−クロロフェニルカルバメート）を特定の割合で担持してなる特別な充填剤を使用する。
このセルローストリス（４−クロロフェニルカルバメート）におけるセルロースの数平均重合度（１分子中に含まれるピラノースあるいはフラノース環の平均数）は５以上、好ましくは１０以上である。一方、特に上限はないが、１，０００以下であるのが取り扱いの容易さにおいて好ましく、特に好ましくは５００以下である。したがって、セルロースの好ましい数平均重合度を敢えて挙げるとすると、それは、５〜１，０００、好ましくは１０〜５００である。
本発明において、セルローストリス（４−クロロフェニルカルバメート）における４−クロロフェニルカルバメートの導入率は、通常１０％〜１００％であり、好ましくは３０％〜１００％であり、更に好ましくは８０％〜１００％である。前記導入率が１０％未満であると、光学分割能力をほとんど示さないことが多いので好ましくない。また、前記導入率が３０％未満であると、光学分割しようとする光学異性体混合物、すなわち、互いに光学異性体の関係にある光学活性化合物の混合物の種類、濃度によっては分離が不十分になることがあるので好ましくない。前記導入率が８０％を超えると、特に光学異性体の分離能に優れた粒子を得ることができるので好ましい。前記置換基の導入率は、例えば、置換基導入の前後における炭素、水素、および窒素の変化を元素分析により調べることによって求めることができる。
本発明における担体としては、多孔質有機担体および多孔質無機担体があげられ、好ましいのは多孔質無機担体である。多孔質有機担体として適当なものは、ポリスチレン、ポリアクリルアミド、およびポリアクリレート等からなる群から選択される高分子物質であり、多孔質無機担体として適当なものは、シリカ、アルミナ、マグネシア、ガラス、カオリン、酸化チタン、珪酸塩、およびヒドロキシアパタイトなどである。特に好ましい担体はシリカゲルである。シリカゲルの粒径は０．１μｍから１０ｍｍ、好ましくは１μｍ〜３００μｍであり、平均孔径は１０Å〜１００μｍ、好ましくは５０Å〜５０，０００Åである。表面は残存シラノールの影響を排除するために表面処理が施されていることが望ましいが、全く表面処理が施されていなくても問題無い。
担体上へのセルローストリス（４−クロロフェニルカルバメート）の担持量は、セルローストリス（４−クロロフェニルカルバメート）と担体との合計質量に対して少なくとも２３質量％が好ましいが、生産性の点から少なくとも２７質量％がより好ましく、特に２７〜６０質量％が好ましい。担持量の上限は特にないが、担持量が６０質量％を超えると段数の減少による分離効率の低下が起こるため好ましくない。
本発明における液体クロマトグラフィー用充填剤は、セルローストリス（４−クロロフェニルカルバメート）を直接担体に化学結合する方法、およびセルローストリス（４−クロロフェニルカルバメート）を含有する溶液を担体に塗布してから溶剤を留去する方法のいずれかの方法によっても得られる。このとき、セルローストリス（４−クロロフェニルカルバメート）の溶解に使用される溶剤は、セルローストリス（４−クロロフェニルカルバメート）を溶解させることができるものであれば、通常使用されている有機溶剤のいかなるものでも良い。
さらに担体と塗布されたセルローストリス（４−クロロフェニルカルバメート）との間の化学結合、担体上のセルローストリス（４−クロロフェニルカルバメート）同士の化学結合、および第三成分を使用した化学結合、担体上の多糖誘導体への光照射、γ線などの放射線照射、マイクロ波などの電磁波照射による反応、ラジカル開始剤などによるラジカル発生による反応等によるさらなる化学結合を形成させることで、多糖誘導体の担体上のさらなる強固な固定化を図ってもよい。
本発明により製造される光学活性化合物としては、下記式（Ｉ）で示される（３Ｒ，５Ｓ，６Ｅ）−７−［２−シクロプロピル−４−（４−フルオロフェニル）キノリン−３−イル］−３，５−ジヒドロキシ−６−ヘプテン酸エチルが挙げられる。
【化１】
2002030903.tif 000002
本発明における製造方法においては、前記７−［２−シクロプロピル−４−（４−フルオロフェニル）キノリン−３−イル］−３，５−ジヒドロキシ−６−ヘプテン酸エチルの光学異性体混合物を、超臨界流体あるいは一般の溶剤を移動相とした擬似移動床クロマトグラフィーを用いて光学分割するのであるが、特に通常の溶剤を移動相に用いる擬似移動床式液体クロマトグラフィー法を採用するのが好ましい。次に擬似移動床クロマトグラフィーを用いた分離の一例を示すが、本発明においてはこの方法のみに限らず、例えばＷＯ００／２５８８５号公報に開示されているように、運転の最適化のためにサイクル時間などの条件は任意に設定してもよい。
擬似移動床クロマトグラフィーによる吸着分離は、基本的操作として次に示す吸着操作、濃縮操作、脱着操作および脱離回収操作が連続的に循環して実施される。
（１）吸着操作
光学異性体混合物が充填剤と接触し、吸着されやすい光学異性体（強吸着成分）が吸着され、吸着されにくい他の光学異性体（弱吸着成分）がラフィネート流れとして脱離液とともに回収される。
（２）濃縮操作
強吸着成分を吸着した充填剤は後で述べるエクストラクトの一部と接触させられ、充填剤上に残存している弱吸着成分が追い出され、強吸着成分が濃縮される。
（３）脱着操作
濃縮された強吸着成分を含む充填剤は脱離液と接触させられ、強吸着成分が充填剤から追い出され、脱離液を伴ってエクストラクト流れとして回収される。
（４）脱離液回収操作
実質的に脱離液のみを吸着した充填剤は、ラフィネート流れの一部と接触し、充填剤に含まれる脱離液の一部が脱離液回収流れとして回収される。
以下、図面に基づいて本発明における方法を説明する。図１は、本発明で使用する擬似移動床の一例を示す模式図であり、図２は本発明で使用する擬似移動床の別の例を示す模式図である。
図１においては擬似移動床の主要部である充填床の内部は１２個の単位充填床に区分されており、図２においては８個の単位充填床に区別されているが、それらの数や大きさは光学活性化合物を含有する液の組成、流量、圧損、装置の大きさなどの要因によって決まるものであり、限定されるものではない。
図１において１〜１２は充填剤の入った室（吸着室）であり、相互に連結されている。１３は脱離液供給ライン、１４はエクストラクト抜き出しライン、１５は光学異性体混合溶液供給ライン、１６はラフィネート抜き出しライン、１７はリサイクルライン、１８はポンプを示す。
図１で示した吸着室１〜１２と各ライン１３〜１６の配置の状態では、吸着室１〜３で脱着操作、吸着室４〜６で濃縮操作、吸着室７〜９で吸着操作、吸着室１０〜１２で脱離液回収操作がそれぞれ行われている。このような擬似移動床では、一定時間間隔ごとにバルブ操作により各供給液および抜き出しラインを液流れ方向に吸着室１室分だけそれぞれ移動させる。したがって、次の吸着室の配置状態では、吸着室２〜４で脱着操作、吸着室５〜７で濃縮操作、吸着室８〜１０で吸着操作、吸着室１１〜１で脱離液回収操作がそれぞれ行われるようになる。このような操作を順次行うことによって光学異性体の混合物の分離処理が連続的に効率よく達成される。
また、図２に示した吸着室１〜８と各ライン１３〜１６の配置の状態では、吸着室１で脱離液回収操作、吸着室２〜５で吸着操作、吸着室６〜７で濃縮操作、吸着室８で脱着操作がそれぞれ行われている。このような擬似移動床では、一定時間間隔ごとにバルブ操作により各供給液および抜き出しラインを液流れ方向に吸着室１室分だけそれぞれ移動させる。従って、次の吸着室の配置状態では、吸着室２で脱着操作、吸着室３〜６で濃縮操作、吸着室７〜８で吸着操作、吸着室１で脱離液回収操作がそれぞれ行われるようになる。このような操作を順次行うことによって光学異性体の混合物の分離処理が連続的に効率よく達成される。
本発明における擬似移動床式クロマトグラフィーにおいて、各光学異性体の保持容量比ｋ１’および／またはｋ２’が１以上となる条件でクロマト分取を行うことが好ましい。ここでいうｋ１’およびｋ２’は下式で算出される保持容量比である。
ｋ１’＝（ｖ１−ｖ０）／ｖ０
ｋ２’＝（ｖ２−ｖ０）／ｖ０
このとき、ｖ１およびｖ２は各異性体の溶出成分の保持容量、ｖ０はデッドボリュームを表す。
全ての保持容量比ｋ１’およびｋ２’が１未満の場合は、生産性が下がるので好ましくない。保持容量比ｋ１’およびｋ２’は、少なくとも１つが１以上であることが好ましいが、ｋ１’およびｋ２’のいずれもが１以上であるのが生産性向上の点からより好ましい。
（実施例）
（合成例１）
担持量２４質量％であるセルロース　トリス（４−クロロフェニルカルバメート）担持充填剤からなるＨＰＬＣカラムの作製
▲１▼シリカゲル表面処理。
多孔質シリカゲル（粒径２０μｍ、平均細孔径１，３００Å）を公知の方法により、３−アミノプロピルトリエトキシシランと反応させることによりアミノプロピルシラン処理（ＡＰＳ処理）を施した。得られたＡＰＳ処理シリカゲルを３，５−ジメチルフェニルイソシアネートと反応することでカルバモイル表面処理が施されたシリカゲルを得た。
▲２▼セルロース　トリス（４−クロロフェニルカルバメート）の合成
窒素雰囲気下、セルロース１００ｇを乾燥ピリジン３．８Ｌ中、４−クロロフェニルイソシアネート７１４．１ｇ（２．５当量）とピリジン還流温度下、６０時間加熱攪拌を行った後、２−プロパノール４０Ｌに注ぎ込んだ。析出した固体はグラスフィルターで濾取し、２−プロパノールで数回の洗浄後、真空乾燥（８０℃、１５時間）を行った。その結果、若干黄色がかった白色固体２８７ｇ（７５％）が得られた。
▲３▼担持量２４質量％であるセルロース　トリス（４−クロロフェニルカルバメート）のシリゲル担持充填剤の作製
上記▲２▼で得たセルロース　トリス（４−クロロフェニルカルバメート）１２０ｇをアセトン６００ｍｌに溶解させ、このポリマードープの半量を均一に▲１▼のシリカゲル３８０ｇに塗布した。塗布後、４０℃および４０ｋＰａの条件下で４５分間かけてアセトンを減圧留去した。さらにポリマードープの残り半量を均一にシリカゲルに塗布し、同様の条件で減圧留去を行うことで目的の２４質量％の担持量をもったセルロース　トリス（４−クロロフェニルカルバメート）担持型充填剤を得た。
▲４▼作製充填剤からのＨＰＬＣ用充填カラム作製
上記▲３▼で作製したセルロース　トリス（４−クロロフェニルカルバメート）担持型充填剤を、長さ２５ｃｍおよび内径０．４６ｃｍのステンレス製カラムに、スラリー充填法で充填し、光学異性体用分離カラムを作製した。
（合成例２）
担持量３０質量％であるセルロース　トリス（４−クロロフェニルカルバメート）担持充填剤からなるＨＰＬＣカラムの作製
▲１▼シリカゲル表面処理
合成例１の▲１▼と同じ方法によって表面処理を行った。
▲２▼セルロース　トリス（４−クロロフェニルカルバメート）の合成
合成例１の▲２▼と同じ方法によってセルロース　トリス（４−クロロフェニルカルバメート）を合成した。
▲３▼担持量３０質量％であるセルロース　トリス（４−クロロフェニルカルバメート）のシリゲル担持充填剤の作製
上記▲２▼で得たセルロース　トリス（４−クロロフェニルカルバメート）１５０ｇをアセトン８００ｍｌに溶解させ、このポリマードープを均一に▲１▼のシリカゲル３５０ｇに塗布した。塗布後、４０℃および４０ｋＰａの条件下で３０分間かけてアセトンを減圧留去することで目的の３０質量％担持量をもったセルロース　トリス（４−クロロフェニルカルバメート）担持型充填剤を得た。
▲４▼作製充填剤からのＨＰＬＣ用充填カラム作製
上記▲３▼で作製したセルロース　トリス（４−クロロフェニルカルバメート）担持型充填剤を、長さ２５ｃｍおよび内径０．４６ｃｍのステンレス製カラムにスラリー充填法で充填し、光学異性体用分離カラムを作製した。
（合成例３）
担持量２０質量％であるセルロース　トリス（４−クロロフェニルカルバメート）担持充填剤からなるＨＰＬＣカラムの作製
▲１▼シリカゲル表面処理
合成例１の▲１▼と同じ方法によって表面処理を行った。
▲２▼セルロース　トリス（４−クロロフェニルカルバメート）の合成
合成例１の▲２▼と同じ方法によってセルロース　トリス（４−クロロフェニルカルバメート）を合成した。
▲３▼担持量２０質量％であるセルロース　トリス（４−クロロフェニルカルバメート）のシリゲル担持充填剤の作製
上記▲２▼で得たセルロース　トリス（４−クロロフェニルカルバメート）１００ｇをアセトン６００ｍｌに溶解させ、このポリマードープを均一に▲１▼のシリカゲル４００ｇに塗布した。塗布後、４０℃および４０ｋＰａの条件下で３０分間かけてアセトンを減圧留去することで目的の２０質量％担持量をもったセルロース　トリス（４−クロロフェニルカルバメート）担持型充填剤を得た。
▲４▼作製充填剤からのＨＰＬＣ用充填カラム作製
▲３▼で作製したセルロース　トリス（４−クロロフェニルカルバメート）担持型充填剤を、長さ２５ｃｍおよび内径０．４６ｃｍのステンレス製カラムにスラリー充填法で充填し、光学異性体用分離カラムを作製した。
（実施例１）
合成例１作製カラム及び充填剤を使用した保持容量比の測定と擬似移動床式クロマトグラフィー分離
液体クロマトグラフ装置を用いて、合成例１で作製したＨＰＬＣ用カラムにより（Ｉ）で示される（３Ｒ，５Ｓ，６Ｅ）−７−［２−シクロプロピル−４−（４−フルオロフェニル）キノリン−３−イル］−３，５−ジヒドロキシ−６−ヘプテン酸エチルの分析を行った。分析条件及び分析の結果得られた保持容量比を表１に記載した。クロマトグラムを図３に示した。
合成例１で作製した充填剤を８本のφ１．０ｃｍ×Ｌ１０ｃｍのステンレス製カラムにスラリー充填法で充填し、小型擬似移動床式クロマトグラフ分取装置に取り付け、分取を行った。操作条件を下記に記した。小型擬似移動床式クロマトグラフ分取装置運転の結果得られた前成分（Ｒａｆｆｉｎａｔｅ）の光学純度、後成分（Ｅｘｔｒａｃｔ）の光学純度及び前成分の生産性を表２に記載した。
移動相：ｎ−ヘキサン／２−プロパノール＝６８／３２（ｖ／ｖ）、
カラム温度：４０℃、
Ｆｅｅｄ流速：１．１５ｍｌ／ｍｉｎ．、
Ｒａｆｆｉｎａｔｅ流速：２．９７ｍｌ／ｍｉｎ．、
Ｅｘｔｒａｃｔ流速：１０．４３ｍｌ／ｍｉｎ．、
Ｅｌｕｅｎｔ流速：１２．２４ｍｌ／ｍｉｎ．、
Ｓｔｅｐ　ｔｉｍｅ：１．５ｍｉｎ．、
Ｆｅｅｄ濃度：２０（ｍｇ／ｍｌ−移動相）、
Ｚｏｎｅ−Ｉ流速：１４．４０ｍｌ／ｍｉｎ．、
Ｚｏｎｅ−ＩＩ流速：３．９７ｍｌ／ｍｉｎ．、
Ｚｏｎｅ−ＩＩＩ流速：５．１３ｍｌ／ｍｉｎ．、
Ｚｏｎｅ−ＩＶ流速：２．１６ｍｌ／ｍｉｎ．、
（実施例２）
合成例２作製カラム及び充填剤を使用した保持容量比の測定と擬似移動床式クロマトグラフィー分離
液体クロマトグラフ装置を用いて、合成例２で作製したＨＰＬＣ用カラムにより（Ｉ）で示される（３Ｒ，５Ｓ，６Ｅ）−７−［２−シクロプロピル−４−（４−フルオロフェニル）キノリン−３−イル］−３，５−ジヒドロキシ−６−ヘプテン酸エチルの分析を行った。分析条件及び分析の結果得られた保持容量比を表１に記載した。クロマトグラムを図４に示した。
合成例２で作製した充填剤を８本のφ１．０ｃｍ×Ｌ１０ｃｍのステンレス製カラムにスラリー充填法で充填し、小型擬似移動床式クロマトグラフ分取装置に取り付け分取を行った。操作条件は下記に記した。小型擬似移動床式クロマトグラフ分取装置運転の結果得られた前成分（Ｒａｆｆｉｎａｔｅ）の光学純度、後成分（Ｅｘｔｒａｃｔ）の光学純度及び前成分の生産性を表２に記載した。クロマトグラムを図４に示した。
移動相：ｎ−ヘキサン／２−プロパノール＝６８／３２（ｖ／ｖ）、
カラム温度：４０℃、
Ｆｅｅｄ流速：１．１８ｍｌ／ｍｉｎ．、
Ｒａｆｆｉｎａｔｅ流速：４．５９ｍｌ／ｍｉｎ．、
Ｅｘｔｒａｃｔ流速：１７．１５ｍｌ／ｍｉｎ．、
Ｅｌｕｅｎｔ流速：２０．５６ｍｌ／ｍｉｎ．、
Ｓｔｅｐ　ｔｉｍｅ：１．５ｍｉｎ．、
Ｆｅｅｄ濃度：２０（ｍｇ／ｍｌ−移動相）、
Ｚｏｎｅ−Ｉ流速：２３．５８ｍｌ／ｍｉｎ．、
Ｚｏｎｅ−ＩＩ流速：６．４３ｍｌ／ｍｉｎ．、
Ｚｏｎｅ−ＩＩＩ流速：７．６１ｍｌ／ｍｉｎ．、
Ｚｏｎｅ−ＩＶ流速：３．０２ｍｌ／ｍｉｎ．、
（比較例１）
合成例１作製カラム及び充填剤を使用した保持容量比の測定と擬似移動床式クロマトグラフィー分離
液体クロマトグラフ装置を用いて、合成例１で作製したＨＰＬＣ用カラムにより（Ｉ）で示される（３Ｒ，５Ｓ，６Ｅ）−７−［２−シクロプロピル−４−（４−フルオロフェニル）キノリン−３−イル］−３，５−ジヒドロキシ−６−ヘプテン酸エチルの分析を行った。分析条件及び分析の結果得られた保持容量比を表１に記載した。クロマトグラムを図５に示した。
合成例１で作製した充填剤を８本のφ１．０ｃｍ×Ｌ１０ｃｍのステンレス製カラムにスラリー充填法で充填し、小型擬似移動床式クロマトグラフ分取装置に取り付け分取を行った。操作条件を下記に記した。小型擬似移動床式クロマトグラフ分取装置を運転した結果、得られた前成分（Ｒａｆｆｉｎａｔｅ）の光学純度、後成分（Ｅｘｔｒａｃｔ）の光学純度及び前成分の生産性を表２に記載した。
移動相：ｎ−ヘキサン／２−プロパノール＝５５／４５（ｖ／ｖ）、
カラム温度：４０℃、
Ｆｅｅｄ流速：０．５９ｍｌ／ｍｉｎ．、
Ｒａｆｆｉｎａｔｅ流速：１．９０ｍｌ／ｍｉｎ．、
Ｅｘｔｒａｃｔ流速：６．５５ｍｌ／ｍｉｎ．、
Ｅｌｕｅｎｔ流速：７．８７ｍｌ／ｍｉｎ．、
Ｓｔｅｐ　ｔｉｍｅ：１．５ｍｉｎ．、
Ｆｅｅｄ濃度：２０（ｍｇ／ｍｌ−移動相）、
Ｚｏｎｅ−Ｉ流速：９．４３ｍｌ／ｍｉｎ．、
Ｚｏｎｅ−ＩＩ流速：２．８８ｍｌ／ｍｉｎ．、
Ｚｏｎｅ−ＩＩＩ流速：３．４６ｍｌ／ｍｉｎ．、
Ｚｏｎｅ−ＩＶ流速：１．５６ｍｌ／ｍｉｎ．、
（比較例２）
合成例２作製カラムを使用した保持容量比の測定
液体クロマトグラフ装置を用いて、合成例２で作製したＨＰＬＣ用カラムにより（Ｉ）で示される（３Ｒ，５Ｓ，６Ｅ）−７−［２−シクロプロピル−４−（４−フルオロフェニル）キノリン−３−イル］−３，５−ジヒドロキシ−６−ヘプテン酸エチルの分析を行った。分析条件及び結果を表１に記載した。クロマトグラムを図６に示した。
図６に見られるように、本分析条件ではエナンチオマー分離を行うことはできなかった。
（比較例３）
合成例３作製カラム及び充填剤を使用した保持容量比の測定と擬似移動床式クロマトグラフィー分離
液体クロマトグラフ装置を用いて、合成例３で作製したＨＰＬＣ用カラムにより（Ｉ）で示される（３Ｒ，５Ｓ，６Ｅ）−７−［２−シクロプロピル−４−（４−フルオロフェニル）キノリン−３−イル］−３，５−ジヒドロキシ−６−ヘプテン酸エチルの分析を行った。分析条件及び分析の結果得られた保持容量比を表１に記載した。クロマトグラムを図７に示した。
合成例１で作製した充填剤を８本のφ１．０ｃｍ×Ｌ１０ｃｍのステンレス製カラムにスラリー充填法で充填し、小型擬似移動床式クロマトグラフ分取装置に取り付け、分取を行った。操作条件を下記に記した。小型擬似移動床式クロマトグラフ分取装置を運転した結果、得られた前成分（Ｒａｆｆｉｎａｔｅ）の光学純度、後成分（Ｅｘｔｒａｃｔ）の光学純度及び前成分の生産性を表２に記載した。
移動相：ｎ−ヘキサン／２−プロパノール＝６８／３２（ｖ／ｖ）、
カラム温度：４０℃、
Ｆｅｅｄ流速：１．０５ｍｌ／ｍｉｎ．、
Ｒａｆｆｉｎａｔｅ流速：２．５９ｍｌ／ｍｉｎ．、
Ｅｘｔｒａｃｔ流速：９．３２ｍｌ／ｍｉｎ．、
Ｅｌｕｅｎｔ流速：１０．８６ｍｌ／ｍｉｎ．、
Ｓｔｅｐ　ｔｉｍｅ：１．５ｍｉｎ．、
Ｆｅｅｄ濃度：２０（ｍｇ／ｍｌ−移動相）、
Ｚｏｎｅ−Ｉ流速：１２．８０ｍｌ／ｍｉｎ．、
Ｚｏｎｅ−ＩＩ流速：３．４８ｍｌ／ｍｉｎ．、
Ｚｏｎｅ−ＩＩＩ流速：４．５３ｍｌ／ｍｉｎ．、
Ｚｏｎｅ−ＩＶ流速：１．９４ｍｌ／ｍｉｎ．
2002030903.tif 000003
分析条件
▲１▼移動相：ｎ−ヘキサン／２−プロパノール＝６８／３２、流速：１．０ｍｌ／ｍｉｎ、温度：４０℃、検出：２５４ｎｍ、打込み量：１．５ｍｇ／ｍｌ（移動相）×２．５μｌ
▲２▼移動相：ｎ−ヘキサン／２−プロパノール＝５５／４５、流速：０．５ｍｌ／ｍｉｎ、温度：４０℃、検出：２５４ｎｍ、打込み量：１．５ｍｇ／ｍｌ（移動相）×２．５μｌ
▲３▼移動相：ｎ−ヘキサン／２−プロパノール＝５５／４５、流速：１．０ｍｌ／ｍｉｎ、温度：４０℃、検出：２５４ｎｍ、打込み量：１．５ｍｇ／ｍｌ（移動相）×２．５μｌ
ｋ’は下式から算出した。
ｋ’＝（ｖ−ｖ０）／ｖ０、ｖ０はＴｒｉ−ｔｅｒｔ−ｂｕｔｙｌｂｅｎｚｅｎｅの保持容量、ｖは当該溶質成分の保持容量。
2002030903.tif 000004
移動相
▲１▼：ｎ−ヘキサン／２−プロパノール＝６８／３２（ｖ／ｖ）、
▲２▼：ｎ−ヘキサン／２−プロパノール＝５５／４５（ｖ／ｖ）
＊１：前成分、
＊２：後成分、
＊３：充填剤１ｋｇあたり１日に処理可能なラセミ体質量（ｋｇ）、
＊４：単カラムにおいて分離しなかったため小型擬似移動床式クロマトグラフ分取装置を用いた分取は実施せず。
産業上の利用可能性
この発明によると、優れた光学分割能力を有する充填剤を光学分割用充填剤として使用することによって、連続的にかつ生産性よく光学活性な（３Ｒ，５Ｓ，６Ｅ）−７−［２−シクロプロピル−４−（４−フルオロフェニル）キノリン−３−イル］−３，５−ジヒドロキシ−６−ヘプテン酸エチルの擬似移動床式クロマト分離方法を提供することができ、工業的に大幅なコストダウンができる。
【図面の簡単な説明】
図１はこの発明を実施する擬似移動床式クロマト分離装置の一例を示す説明図である。図１において、１〜１２は単位カラム、１３は溶離液供給ライン、１４はエクストラクト抜き出しライン、１５は光学異性体混合溶液供給ライン、１６はラフィネート抜き出しライン、１７はリサイクルライン、１８は循環ポンプを、それぞれ示す。図２においても同様である。
図２はこの発明を実施する擬似移動床式クロマト分離装置の他の例を示す説明図である。
図３は実施例１で得られたクロマトグラムである。
図４は実施例２で得られたクロマトグラムである。
図５は比較例１で得られたクロマトグラムである。
図６は比較例２で得られたクロマトグラムである。
図７は比較例３で得られたクロマトグラムである。
【図１】
2002030903.tif 000005
【図２】
2002030903.tif 000006
【図３】
2002030903.tif 000007
【図４】
2002030903.tif 000008
【図５】
2002030903.tif 000009
【図６】
2002030903.tif 000010
【図７】
2002030903.tif 000011
【国際調査報告】
2002030903.tif 000012
2002030903.tif 000013